그리고 , 상술 한 바 와 같이 하 여 얻 어 진 부극 용 슬러리 조성물 을 , 콤마 코터 로 , 집 전체 인 두께 20 ㎛ 의 동박 상 에 , 건조 후 의 막 두께 가 150 ㎛ 정도 가 되 도록 도포 하 고 건조 시켰 다 . 이 건조 는 동박 을 0 . 5 m / 분 의 속도 로 60 ℃ 의 오븐 내 를 2 분 간 에 걸쳐 반송 함 으로써 실시 하 였 다 . 그 후 , 온도 120 ℃ 에서 2 분 간 가열 처리 하 여 프레스 전 의 부극 원단 을 얻 었 다 . 이 프레스 전 의 부극 원단 을 롤 프레스 로 압연 하 여 , 부극 합 재 층 의 두께 가 80 ㎛ 인 프레스 후 의 부극 을 얻 었 다 .